양 이온 성 아크릴 중합체 B 의 수분 산액 을 상기 표 2 에 개시 된 제형 에 따라 제조 하 였 다 . 양 이온 성 아크릴 중합체 B 는 양 이온 성 분산제 ; 및 제 2 단계 에틸렌 계 불포화 단량체 조성물 의 중량 을 기준 으로 100 중량 % 의 하이드 록 시 작용 성 ( 메트 ) 아크릴 레이트 ( 2 - 하이드 록 시에 틸 아크릴 레이트 ) 를 갖 는 제 2 단계 에틸렌 계 단량체 조성물 을 포함 한다 . 분산 액 제조 를 위해 , 투 입물 1 을 열전쌍 , 질소 살포기 및 기계식 교반기 가 장착 된 4 목 플라스크 에 첨가 하 였 다 . 질소 블랭킷 및 격렬 한 교반 하 에 , 상기 플라스크 를 25 ℃ 로 가열 하 였 다 . 25 ℃ 에서 , 상기 용액 을 질 소하 에 추가 의 30 분 동안 살포 하 였 다 . 투 입물 2 를 상기 반응 용기 에 10 분 에 걸쳐 첨가 하 였 다 . 투 입물 3 을 상기 반응 용기 에 2 내지 3 분 에 걸쳐 첨가 하 였 다 . 투 입물 4 를 함께 혼합 하 고 첨가 깔때기 를 통해 30 분 에 걸쳐 첨가 하 였 다 . 첨가 하 는 동안 발열 반응 이 일어났 다 . 첨가 를 완료 한 후 , 상기 반응기 를 50 ℃ 로 가열 하 고 상기 온도 에서 30 분 동안 유지 하 였 다 . 투 입물 5 및 6 을 적가 하 고 30 분 동안 50 ℃ 로 유지 하 였 다 . 이어서 , 상기 생성물 을 주위 온도 로 냉각 하 였 다 .